(57)【要約】【課題】積層コンデンサの電気的特性を良好にする。【解決手段】第２の主面１０ｂにおける第３の端子電極１５の長さ方向の寸法は、第２の主面１０ｂにおける第１及び第２の端子電極１３，１４の長さ方向の寸法より大きい。第１〜第３の端子電極１３〜１５は、それぞれ、第２の主面１０ｂの幅方向Ｗにおける一方端から他方端に跨がって設けられており、かつ、幅方向Ｗの中央部から他方側部分に最も厚い部分を有し、厚い部分は、長さ方向の中央側に向かって突出している。【選択図】図１１
2014239259.tif 000002
【特許請求の範囲】
【請求項１】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、
長さ方向及び厚み方向に沿って延びる負極内部電極であって、第１の有効部と、前記第１の有効部に接続されており、前記第２の主面に引き出された第１の負極引き出し部と、前記第１の有効部に接続されており、前記第２の主面に引き出された第２の負極引き出し部とを有する前記負極内部電極と、
長さ方向及び厚み方向に沿って延びる正極内部電極であって、前記第１の有効部と幅方向において対向している第２の有効部と、前記第２の有効部に接続されており、前記第１の内部電極とは対向しておらず、前記第２の主面に引き出された正極引き出し部とを有する前記正極内部電極と、
前記第１の引き出し部に接続されており、前記第２の主面の長さ方向における前記第１の端面側の部分の上と、前記第１の端面の上と、前記第１及び第２の側面のそれぞれの上とに跨がって設けられた第１の負極端子電極と、
前記第２の引き出し部に接続されており、前記第２の主面の長さ方向における前記第２の端面側の部分の上と、前記第２の端面の上と、前記第１及び第２の側面のそれぞれの上とに跨がって設けられた第２の負極端子電極と、
前記正極引き出し部に接続されており、前記第２の主面の長さ方向において前記第１の端子電極と前記第２の端子電極との間に位置する部分の上と、前記第１及び第２の側面のそれぞれの上とに跨がって設けられた正極端子電極と、
を備え、  前記第２の主面における前記正極端子電極の長さ方向の寸法は、前記第２の主面における前記第１及び第２の負極端子電極の長さ方向の寸法より大きく、
前記第１及び第２の負極端子電極は、それぞれ、前記第２の主面の幅方向における一方端から他方端に跨がって設けられており、かつ、幅方向の中央部よりも他方側部分に最も厚い部分を有し、前記厚い部分は、長さ方向の中央側に向かって突出しており、
前記第１の負極引き出し部の長さ方向に沿った寸法をＬ１とし、
前記第２の負極引き出し部の長さ方向に沿った寸法をＬ２とし、
前記正極引き出し部の長さ方向に沿った寸法をＬ３とし、
長さ方向において、前記第１の負極端子電極の前記第１の負極引き出し部よりも前記正極端子電極側に位置する部分の長さ方向に沿った寸法をＬ４とし、
長さ方向において、前記第２の負極端子電極の前記第２の負極引き出し部よりも前記正極端子電極側に位置する部分の長さ方向に沿った寸法をＬ５とし、
長さ方向において、前記正極端子電極の前記正極引き出し部よりも前記第１の負極端子電極側に位置する部分の長さ方向に沿った寸法をＬ６とし、
長さ方向において、前記正極端子電極の前記正極引き出し部よりも前記第２の負極端子電極側に位置する部分の長さ方向に沿った寸法をＬ７としたときに、
Ｌ３＞Ｌ１
Ｌ３＞Ｌ２
Ｌ６＞Ｌ４
Ｌ７＞Ｌ５
が満たされる、積層コンデンサ。
【請求項２】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、
長さ方向及び厚み方向に沿って延びる負極内部電極であって、第１の有効部と、前記第１の有効部に接続されており、前記第２の主面に引き出された第１の負極引き出し部と、前記第１の有効部に接続されており、前記第２の主面に引き出された第２の負極引き出し部とを有する前記負極内部電極と、
長さ方向及び厚み方向に沿って延びる正極内部電極であって、前記第１の有効部と幅方向において対向している第２の有効部と、前記第２の有効部に接続されており、前記第１の内部電極とは対向しておらず、前記第２の主面に引き出された正極引き出し部とを有する前記正極内部電極と、
前記第１の引き出し部に接続されており、前記第２の主面の長さ方向における前記第１の端面側の部分の上と、前記第１の端面の上と、前記第１及び第２の側面のそれぞれの上とに跨がって設けられた第１の負極端子電極と、
前記第２の引き出し部に接続されており、前記第２の主面の長さ方向における前記第２の端面側の部分の上と、前記第２の端面の上と、前記第１及び第２の側面のそれぞれの上とに跨がって設けられた第２の負極端子電極と、
前記正極引き出し部に接続されており、前記第２の主面の長さ方向において前記第１の端子電極と前記第２の端子電極との間に位置する部分の上と、前記第１及び第２の側面のそれぞれの上とに跨がって設けられた正極端子電極と、
を備え、  前記第２の主面における前記正極端子電極の長さ方向の寸法は、前記第２の主面における前記第１及び第２の負極端子電極の長さ方向の寸法より大きく、
前記第１及び第２の負極端子電極は、それぞれ、前記第２の主面の幅方向における一方端から他方端に跨がって設けられており、かつ、幅方向の中央部よりも他方側部分に最も厚い部分を有し、前記厚い部分は、長さ方向の中央側に向かって突出しており、
前記第１の負極引き出し部の長さ方向に沿った寸法をＬ１とし、
前記第２の負極引き出し部の長さ方向に沿った寸法をＬ２とし、
前記正極引き出し部の長さ方向に沿った寸法をＬ３とし、
長さ方向において、前記第１の負極端子電極の前記第１の負極引き出し部よりも前記正極端子電極側に位置する部分の長さ方向に沿った寸法をＬ４とし、
長さ方向において、前記第２の負極端子電極の前記第２の負極引き出し部よりも前記正極端子電極側に位置する部分の長さ方向に沿った寸法をＬ５とし、
長さ方向において、前記正極端子電極の前記正極引き出し部よりも前記第１の負極端子電極側に位置する部分の長さ方向に沿った寸法をＬ６とし、
長さ方向において、前記正極端子電極の前記正極引き出し部よりも前記第２の負極端子電極側に位置する部分の長さ方向に沿った寸法をＬ７としたときに、
Ｌ３＞Ｌ１
Ｌ３＞Ｌ２
Ｌ６＞Ｌ４
Ｌ７＞Ｌ５
が満たされ、
前記第２の主面は、長さ方向における端から中央に向かって前記第１の主面側に凹んでおり、かつ、幅方向における端から中央に向かって前記第１の主面側に凹んでいる、積層コンデンサ。
【請求項３】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、
長さ方向及び厚み方向に沿って延びる負極内部電極であって、第１の有効部と、前記第１の有効部に接続されており、前記第２の主面に引き出された第１の負極引き出し部と、前記第１の有効部に接続されており、前記第２の主面に引き出された第２の負極引き出し部とを有する前記負極内部電極と、
長さ方向及び厚み方向に沿って延びる正極内部電極であって、前記第１の有効部と幅方向において対向している第２の有効部と、前記第２の有効部に接続されており、前記第１の内部電極とは対向しておらず、前記第２の主面に引き出された正極引き出し部とを有する前記正極内部電極と、
前記第１の引き出し部に接続されており、前記第２の主面の長さ方向における前記第１の端面側の部分の上と、前記第１の端面の上と、前記第１及び第２の側面のそれぞれの上とに跨がって設けられた第１の負極端子電極と、
前記第２の引き出し部に接続されており、前記第２の主面の長さ方向における前記第２の端面側の部分の上と、前記第２の端面の上と、前記第１及び第２の側面のそれぞれの上とに跨がって設けられた第２の負極端子電極と、
前記正極引き出し部に接続されており、前記第２の主面の長さ方向において前記第１の端子電極と前記第２の端子電極との間に位置する部分の上と、前記第１及び第２の側面のそれぞれの上とに跨がって設けられた正極端子電極と、
を備え、  前記第２の主面における前記正極端子電極の長さ方向の寸法は、前記第２の主面における前記第１及び第２の負極端子電極の長さ方向の寸法より大きく、
前記第１及び第２の負極端子電極は、それぞれ、前記第２の主面の幅方向における一方端から他方端に跨がって設けられており、かつ、幅方向の中央部よりも他方側部分に最も厚い部分を有し、前記厚い部分は、長さ方向の中央側に向かって突出しており、
前記第１の負極引き出し部の長さ方向に沿った寸法をＬ１とし、
前記第２の負極引き出し部の長さ方向に沿った寸法をＬ２とし、
前記正極引き出し部の長さ方向に沿った寸法をＬ３とし、
長さ方向において、前記第１の負極端子電極の前記第１の負極引き出し部よりも前記正極端子電極側に位置する部分の長さ方向に沿った寸法をＬ４とし、
長さ方向において、前記第２の負極端子電極の前記第２の負極引き出し部よりも前記正極端子電極側に位置する部分の長さ方向に沿った寸法をＬ５とし、
長さ方向において、前記正極端子電極の前記正極引き出し部よりも前記第１の負極端子電極側に位置する部分の長さ方向に沿った寸法をＬ６とし、
長さ方向において、前記正極端子電極の前記正極引き出し部よりも前記第２の負極端子電極側に位置する部分の長さ方向に沿った寸法をＬ７としたときに、
Ｌ３＞Ｌ１
Ｌ３＞Ｌ２
Ｌ６＞Ｌ４
Ｌ７＞Ｌ５
が満たされ、
前記第１及び第２の有効部は、それぞれ、前記第１、第２の負極引き出し部、正極引出部の最も前記第１の主面側に位置する部分よりも前記第２の主面側に位置する部分を有する、積層コンデンサ。
【請求項４】
長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、
長さ方向及び厚み方向に沿って延びる負極内部電極であって、第１の有効部と、前記第１の有効部に接続されており、前記第２の主面に引き出された第１の負極引き出し部と、前記第１の有効部に接続されており、前記第２の主面に引き出された第２の負極引き出し部とを有する前記負極内部電極と、
長さ方向及び厚み方向に沿って延びる正極内部電極であって、前記第１の有効部と幅方向において対向している第２の有効部と、前記第２の有効部に接続されており、前記第１の内部電極とは対向しておらず、前記第２の主面に引き出された正極引き出し部とを有する前記正極内部電極と、
前記第１の引き出し部に接続されており、前記第２の主面の長さ方向における前記第１の端面側の部分の上と、前記第１の端面の上と、前記第１及び第２の側面のそれぞれの上とに跨がって設けられた第１の負極端子電極と、
前記第２の引き出し部に接続されており、前記第２の主面の長さ方向における前記第２の端面側の部分の上と、前記第２の端面の上と、前記第１及び第２の側面のそれぞれの上とに跨がって設けられた第２の負極端子電極と、
前記正極引き出し部に接続されており、前記第２の主面の長さ方向において前記第１の端子電極と前記第２の端子電極との間に位置する部分の上と、前記第１及び第２の側面のそれぞれの上とに跨がって設けられた正極端子電極と、
を備え、  前記第２の主面における前記正極端子電極の長さ方向の寸法は、前記第２の主面における前記第１及び第２の負極端子電極の長さ方向の寸法より大きく、
前記第１及び第２の負極端子電極は、それぞれ、前記第２の主面の幅方向における一方端から他方端に跨がって設けられており、かつ、幅方向の中央部よりも他方側部分に最も厚い部分を有し、前記厚い部分は、長さ方向の中央側に向かって突出しており、
前記第１の負極引き出し部の長さ方向に沿った寸法をＬ１とし、
前記第２の負極引き出し部の長さ方向に沿った寸法をＬ２とし、
前記正極引き出し部の長さ方向に沿った寸法をＬ３とし、
長さ方向において、前記第１の負極端子電極の前記第１の負極引き出し部よりも前記正極端子電極側に位置する部分の長さ方向に沿った寸法をＬ４とし、
長さ方向において、前記第２の負極端子電極の前記第２の負極引き出し部よりも前記正極端子電極側に位置する部分の長さ方向に沿った寸法をＬ５とし、
長さ方向において、前記正極端子電極の前記正極引き出し部よりも前記第１の負極端子電極側に位置する部分の長さ方向に沿った寸法をＬ６とし、
長さ方向において、前記正極端子電極の前記正極引き出し部よりも前記第２の負極端子電極側に位置する部分の長さ方向に沿った寸法をＬ７としたときに、
Ｌ３＞Ｌ１
Ｌ３＞Ｌ２
Ｌ６＞Ｌ４
Ｌ７＞Ｌ５
が満たされ、
前記正極端子電極の前記第１の側面の上に位置する部分の先端部が、前記第１の主面側に向かって延びる複数の凸部を有し、
前記正極端子電極の前記第２の側面の上に位置する部分の先端部が、前記第１の主面側に向かって延びる複数の凸部を有する、積層コンデンサ。
【請求項５】
前記第１の有効部は、厚み方向から視た際に、前記第１及び第２の負極引き出し部並びに正極引き出し部が設けられていない領域において前記第２の主面側に突出する第１の突出部を含み、
前記第２の有効部は、厚み方向から視た際に、長さ方向において前記第１、第２の負極引き出し部、正極引き出し部が設けられていない領域において前記第２の主面側に突出しており、幅方向において前記第１の突出部と対向している第２の突出部を含む、請求項３に記載の積層コンデンサ。
【請求項６】
前記正極端子電極の前記第１及び第２の側面の上に位置する部分の先端部における凸部は２つである、請求項４に記載の積層コンデンサ。
【請求項７】
幅方向に沿って視た際に、前記凸部の端辺が曲線状である、請求項４又は６に記載の積層コンデンサ。
【発明の詳細な説明】
【技術分野】
【０００１】
本発明は、積層コンデンサ及び積層コンデンサの実装構造体に関する。
【背景技術】
【０００２】
従来、例えば積層セラミックコンデンサが広く使用されている。例えば、特許文献１には、直方体型の積層セラミックコンデンサが記載されている。特許文献１に記載の積層セラミックコンデンサは、第１及び第２の信号端子電極と、接地用端子電極とを有する。第１及び第２の信号端子電極は、それぞれ、第１の内部電極に接続されており、第１の信号端子電極は、一の主面の長さ方向における一方側端部の上に設けられている。第２の信号端子電極は、一の主面の長さ方向における他方側端部の上に設けられている。接地用端子電極は、第１の内部電極とセラミック部を介して対向している第２の内部電極に接続されている。接地用端子電極は、一の主面の上の部分であって、長さ方向において第１の信号端子電極と第２の信号端子電極との間に位置する部分の上に設けられている。
【先行技術文献】
【特許文献】
【０００３】
【特許文献１】特開２０１３−４６０５２号公報
【発明の概要】
【発明が解決しようとする課題】
【０００４】
特許文献１に記載されたような第１及び第２の信号端子電極並びに接地用端子電極を一の主面上に有する積層コンデンサには、電気特性を良好にすることが求められている。
【０００５】
本発明の主な目的は、積層コンデンサの電気的特性を良好にすることにある。
【課題を解決するための手段】
【０００６】
本発明に係る第１の積層コンデンサは、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、長さ方向及び厚み方向に沿って延びる負極内部電極であって、第１の有効部と、第１の有効部に接続されており、第２の主面に引き出された第１の負極引き出し部と、第１の有効部に接続されており、第２の主面に引き出された第２の負極引き出し部とを有する負極内部電極と、長さ方向及び厚み方向に沿って延びる正極内部電極であって、第１の有効部と幅方向において対向している第２の有効部と、第２の有効部に接続されており、第１の内部電極とは対向しておらず、第２の主面に引き出された正極引き出し部とを有する正極内部電極と、第１の引き出し部に接続されており、第２の主面の長さ方向における第１の端面側の部分の上と、第１の端面の上と、第１及び第２の側面のそれぞれの上とに跨がって設けられた第１の負極端子電極と、第２の引き出し部に接続されており、第２の主面の長さ方向における第２の端面側の部分の上と、第２の端面の上と、第１及び第２の側面のそれぞれの上とに跨がって設けられた第２の負極端子電極と、正極引き出し部に接続されており、第２の主面の長さ方向において第１の端子電極と第２の端子電極との間に位置する部分の上と、第１及び第２の側面のそれぞれの上とに跨がって設けられた正極端子電極とを備える。第２の主面における正極端子電極の長さ方向の寸法は、第２の主面における第１及び第２の負極端子電極の長さ方向の寸法より大きい。第１及び第２の負極端子電極は、それぞれ、第２の主面の幅方向における一方端から他方端に跨がって設けられており、かつ、幅方向の中央部よりも他方側部分に最も厚い部分を有し、厚い部分は、長さ方向の中央側に向かって突出している。第１の負極引き出し部の長さ方向に沿った寸法をＬ１とする。第２の負極引き出し部の長さ方向に沿った寸法をＬ２とする。正極引き出し部の長さ方向に沿った寸法をＬ３とする。長さ方向において、第１の負極端子電極の第１の負極引き出し部よりも正極端子電極側に位置する部分の長さ方向に沿った寸法をＬ４とする。長さ方向において、第２の負極端子電極の第２の負極引き出し部よりも正極端子電極側に位置する部分の長さ方向に沿った寸法をＬ５とする。長さ方向において、正極端子電極の正極引き出し部よりも第１の負極端子電極側に位置する部分の長さ方向に沿った寸法をＬ６とする。長さ方向において、正極端子電極の正極引き出し部よりも第２の負極端子電極側に位置する部分の長さ方向に沿った寸法をＬ７とする。
【０００７】
Ｌ３＞Ｌ１
Ｌ３＞Ｌ２
Ｌ６＞Ｌ４
Ｌ７＞Ｌ５
が満たされる。
【０００８】
本発明に係る第２の積層コンデンサは、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、長さ方向及び厚み方向に沿って延びる負極内部電極であって、第１の有効部と、第１の有効部に接続されており、第２の主面に引き出された第１の負極引き出し部と、第１の有効部に接続されており、第２の主面に引き出された第２の負極引き出し部とを有する負極内部電極と、長さ方向及び厚み方向に沿って延びる正極内部電極であって、第１の有効部と幅方向において対向している第２の有効部と、第２の有効部に接続されており、第１の内部電極とは対向しておらず、第２の主面に引き出された正極引き出し部とを有する正極内部電極と、第１の引き出し部に接続されており、第２の主面の長さ方向における第１の端面側の部分の上と、第１の端面の上と、第１及び第２の側面のそれぞれの上とに跨がって設けられた第１の負極端子電極と、第２の引き出し部に接続されており、第２の主面の長さ方向における第２の端面側の部分の上と、第２の端面の上と、第１及び第２の側面のそれぞれの上とに跨がって設けられた第２の負極端子電極と、正極引き出し部に接続されており、第２の主面の長さ方向において第１の端子電極と第２の端子電極との間に位置する部分の上と、第１及び第２の側面のそれぞれの上とに跨がって設けられた正極端子電極とを備える。第２の主面における正極端子電極の長さ方向の寸法は、第２の主面における第１及び第２の負極端子電極の長さ方向の寸法より大きい。第１及び第２の負極端子電極は、それぞれ、第２の主面の幅方向における一方端から他方端に跨がって設けられており、かつ、幅方向の中央部よりも他方側部分に最も厚い部分を有し、厚い部分は、長さ方向の中央側に向かって突出している。第１の負極引き出し部の長さ方向に沿った寸法をＬ１とする。第２の負極引き出し部の長さ方向に沿った寸法をＬ２とする。正極引き出し部の長さ方向に沿った寸法をＬ３とする。長さ方向において、第１の負極端子電極の第１の負極引き出し部よりも正極端子電極側に位置する部分の長さ方向に沿った寸法をＬ４とする。長さ方向において、第２の負極端子電極の第２の負極引き出し部よりも正極端子電極側に位置する部分の長さ方向に沿った寸法をＬ５とする。長さ方向において、正極端子電極の正極引き出し部よりも第１の負極端子電極側に位置する部分の長さ方向に沿った寸法をＬ６とする。長さ方向において、正極端子電極の正極引き出し部よりも第２の負極端子電極側に位置する部分の長さ方向に沿った寸法をＬ７とする。
【０００９】
Ｌ３＞Ｌ１
Ｌ３＞Ｌ２
Ｌ６＞Ｌ４
Ｌ７＞Ｌ５
が満たされる。
【００１０】
本発明に係る第２の積層コンデンサでは、第２の主面は、長さ方向における端から中央に向かって第１の主面側に凹んでいてもよい。
【００１１】
本発明に係る第３の積層コンデンサは、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、長さ方向及び厚み方向に沿って延びる負極内部電極であって、第１の有効部と、第１の有効部に接続されており、第２の主面に引き出された第１の負極引き出し部と、第１の有効部に接続されており、第２の主面に引き出された第２の負極引き出し部とを有する負極内部電極と、長さ方向及び厚み方向に沿って延びる正極内部電極であって、第１の有効部と幅方向において対向している第２の有効部と、第２の有効部に接続されており、第１の内部電極とは対向しておらず、第２の主面に引き出された正極引き出し部とを有する正極内部電極と、第１の引き出し部に接続されており、第２の主面の長さ方向における第１の端面側の部分の上と、第１の端面の上と、第１及び第２の側面のそれぞれの上とに跨がって設けられた第１の負極端子電極と、第２の引き出し部に接続されており、第２の主面の長さ方向における第２の端面側の部分の上と、第２の端面の上と、第１及び第２の側面のそれぞれの上とに跨がって設けられた第２の負極端子電極と、正極引き出し部に接続されており、第２の主面の長さ方向において第１の端子電極と第２の端子電極との間に位置する部分の上と、第１及び第２の側面のそれぞれの上とに跨がって設けられた正極端子電極とを備える。第２の主面における正極端子電極の長さ方向の寸法は、第２の主面における第１及び第２の負極端子電極の長さ方向の寸法より大きい。第１及び第２の負極端子電極は、それぞれ、第２の主面の幅方向における一方端から他方端に跨がって設けられており、かつ、幅方向の中央部よりも他方側部分に最も厚い部分を有し、厚い部分は、長さ方向の中央側に向かって突出している。第１の負極引き出し部の長さ方向に沿った寸法をＬ１とする。第２の負極引き出し部の長さ方向に沿った寸法をＬ２とする。正極引き出し部の長さ方向に沿った寸法をＬ３とする。長さ方向において、第１の負極端子電極の第１の負極引き出し部よりも正極端子電極側に位置する部分の長さ方向に沿った寸法をＬ４とする。長さ方向において、第２の負極端子電極の第２の負極引き出し部よりも正極端子電極側に位置する部分の長さ方向に沿った寸法をＬ５とする。長さ方向において、正極端子電極の正極引き出し部よりも第１の負極端子電極側に位置する部分の長さ方向に沿った寸法をＬ６とする。長さ方向において、正極端子電極の正極引き出し部よりも第２の負極端子電極側に位置する部分の長さ方向に沿った寸法をＬ７とする。
【００１２】
Ｌ３＞Ｌ１
Ｌ３＞Ｌ２
Ｌ６＞Ｌ４
Ｌ７＞Ｌ５
が満たされる。
【００１３】
本発明に係る第３の積層コンデンサでは、第１及び第２の有効部は、それぞれ、第１、第２の負極引き出し部、正極引き出し部の最も第１の主面側に位置する部分よりも第２の主面側に位置する部分を有していていもよい。
【００１４】
本発明に係る第４の積層コンデンサは、長さ方向及び幅方向に沿って延びる第１及び第２の主面と、長さ方向及び厚み方向に沿って延びる第１及び第２の側面と、幅方向及び厚み方向に沿って延びる第１及び第２の端面とを有する積層コンデンサ本体と、長さ方向及び厚み方向に沿って延びる負極内部電極であって、第１の有効部と、第１の有効部に接続されており、第２の主面に引き出された第１の負極引き出し部と、第１の有効部に接続されており、第２の主面に引き出された第２の負極引き出し部とを有する負極内部電極と、長さ方向及び厚み方向に沿って延びる正極内部電極であって、第１の有効部と幅方向において対向している第２の有効部と、第２の有効部に接続されており、第１の内部電極とは対向しておらず、第２の主面に引き出された正極引き出し部とを有する正極内部電極と、第１の引き出し部に接続されており、第２の主面の長さ方向における第１の端面側の部分の上と、第１の端面の上と、第１及び第２の側面のそれぞれの上とに跨がって設けられた第１の負極端子電極と、第２の引き出し部に接続されており、第２の主面の長さ方向における第２の端面側の部分の上と、第２の端面の上と、第１及び第２の側面のそれぞれの上とに跨がって設けられた第２の負極端子電極と、正極引き出し部に接続されており、第２の主面の長さ方向において第１の端子電極と第２の端子電極との間に位置する部分の上と、第１及び第２の側面のそれぞれの上とに跨がって設けられた正極端子電極とを備える。第２の主面における正極端子電極の長さ方向の寸法は、第２の主面における第１及び第２の負極端子電極の長さ方向の寸法より大きい。第１及び第２の負極端子電極は、それぞれ、第２の主面の幅方向における一方端から他方端に跨がって設けられており、かつ、幅方向の中央部よりも他方側部分に最も厚い部分を有し、厚い部分は、長さ方向の中央側に向かって突出している。第１の負極引き出し部の長さ方向に沿った寸法をＬ１とする。第２の負極引き出し部の長さ方向に沿った寸法をＬ２とする。正極引き出し部の長さ方向に沿った寸法をＬ３とする。長さ方向において、第１の負極端子電極の第１の負極引き出し部よりも正極端子電極側に位置する部分の長さ方向に沿った寸法をＬ４とする。長さ方向において、第２の負極端子電極の第２の負極引き出し部よりも正極端子電極側に位置する部分の長さ方向に沿った寸法をＬ５とする。長さ方向において、正極端子電極の正極引き出し部よりも第１の負極端子電極側に位置する部分の長さ方向に沿った寸法をＬ６とする。長さ方向において、正極端子電極の正極引き出し部よりも第２の負極端子電極側に位置する部分の長さ方向に沿った寸法をＬ７とする。
【００１５】
Ｌ３＞Ｌ１
Ｌ３＞Ｌ２
Ｌ６＞Ｌ４
Ｌ７＞Ｌ５
が満たされる。
【００１６】
本発明に係る第４の積層コンデンサでは、正極端子電極の第１の側面の上に位置する部分の先端部が、第１の主面側に向かって延びる複数の凸部を有し、正極端子電極の第２の側面の上に位置する部分の先端部が、第１の主面側に向かって延びる複数の凸部を有していていもよい。
【００１７】
本発明に係る第１〜第４の積層コンデンサのそれぞれでは、第１の有効部は、厚み方向から視た際に、第１及び第２の負極引き出し部並びに正極引き出し部が設けられていない領域において第２の主面側に突出する第１の突出部を含み、第２の有効部は、厚み方向から視た際に、長さ方向において第１、第２の負極引き出し部、正極引き出し部が設けられていない領域において第２の主面側に突出しており、幅方向において第１の突出部と対向している第２の突出部を含んでいてもよい。
【００１８】
本発明に係る第１〜第４の積層コンデンサのそれぞれでは、正極端子電極の第１及び第２の側面の上に位置する部分の先端部における凸部は２つであってもよい。
【００１９】
本発明に係る第１〜第４の積層コンデンサのそれぞれでは、幅方向に沿って視た際に、凸部の端辺が曲線状であってもよい。
【発明の効果】
【００２０】
本発明によれば、積層コンデンサの電気的特性を良好にすることができる。
【図面の簡単な説明】
【００２１】
【図１】第１の実施形態における積層コンデンサの模式的斜視図である。
【図２】第１の実施形態における積層コンデンサの第２の側面の模式的正面図である。
【図３】第１の実施形態における積層コンデンサの第２の端面の模式的正面図である。
【図４】図２の線ＩＶ−ＩＶにおける模式的断面図である。
【図５】図２の線Ｖ−Ｖにおける模式的断面図である。
【図６】図２の線ＶＩ−ＶＩにおける模式的断面図である。
【図７】図４の線ＶＩＩ−ＶＩＩにおける模式的断面図である。
【図８】図４の線ＶＩＩＩ−ＶＩＩＩにおける模式的断面図である。
【図９】第１の実施形態における積層コンデンサの模式的底面図である。
【図１０】第１の実施形態における積層コンデンサの実装構造体の模式的断面図である。
【図１１】第１の実施形態における積層コンデンサの実装構造体の模式的断面図である。
【図１２】第２の実施形態における積層コンデンサの実装構造体の模式的断面図である。
【図１３】第２の実施形態における積層コンデンサの実装構造体の模式的断面図である。
【図１４】第３の実施形態における積層コンデンサの模式的斜視図である。
【図１５】第３の実施形態における積層コンデンサの模式的断面図である。
【図１６】第３の実施形態における積層コンデンサの模式的断面図である。
【図１７】第３の実施形態における積層コンデンサの模式的断面図である。
【図１８】第３の実施形態における積層コンデンサの模式的断面図である。
【図１９】第４の実施形態における積層コンデンサの模式的斜視図である。
【図２０】第４の実施形態における積層コンデンサの第２の側面の模式的正面図である。
【図２１】第４の実施形態における積層コンデンサの実装構造体の模式的断面図である。
【図２２】端子電極を形成する工程を説明するための模式的断面図である。
【図２３】端子電極の一部分を表す模式的断面図である。
【図２４】第５の実施形態における積層セラミックコンデンサの模式的断面図である。
【図２５】第６の実施形態における積層セラミックコンデンサの模式的断面図である。
【図２６】第６の実施形態における積層セラミックコンデンサの模式的断面図である。
【図２７】第７の実施形態における積層セラミックコンデンサの模式的断面図である。
【図２８】第７の実施形態における積層セラミックコンデンサの模式的断面図である。
【図２９】第８の実施形態における積層セラミックコンデンサの模式的裏面図である。
【図３０】第９の実施形態における積層コンデンサの実装構造体の模式的断面図である。
【図３１】参考例における積層コンデンサの実装構造体の模式的断面図である。
【発明を実施するための形態】
【００２２】
以下、本発明を実施した好ましい形態の一例について説明する。但し、下記の実施形態は、単なる例示である。本発明は、下記の実施形態に何ら限定されない。
【００２３】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２４】
図１は、本実施形態における積層コンデンサの模式的斜視図である。図２は、本実施形態における積層コンデンサの第２の側面の模式的正面図である。図３は、本実施形態における積層コンデンサの第２の端面の模式的正面図である。図４は、図２の線ＩＶ−ＩＶにおける模式的断面図である。図５は、図２の線Ｖ−Ｖにおける模式的断面図である。図６は、図２の線ＶＩ−ＶＩにおける模式的断面図である。図７は、図４の線ＶＩＩ−ＶＩＩにおける模式的断面図である。図８は、図４の線ＶＩＩＩ−ＶＩＩＩにおける模式的断面図である。図９は、第１の実施形態における積層コンデンサの模式的底面図である。
【００２５】
図１〜図６に示されるように、積層コンデンサ１は、積層コンデンサ本体１０を備えている。積層コンデンサ本体１０は、略直方体状である。積層コンデンサ本体１０の角部や稜線部は、面取り状に設けられていてもよいし、丸められた形状を有していてもよい。また、主面、側面には、凹凸が設けられていてもよい。
【００２６】
積層コンデンサ本体１０は、第１及び第２の主面１０ａ、１０ｂと、第１及び第２の側面１０ｃ、１０ｄと、第１及び第２の端面１０ｅ、１０ｆとを有する。第１及び第２の主面１０ａ、１０ｂは、それぞれ、幅方向Ｗと、長さ方向Ｌとに沿って延びている。第１及び第２の側面１０ｃ、１０ｄは、それぞれ、幅方向Ｗと、厚み方向Ｔとに沿って延びている。第１及び第２の端面１０ｅ、１０ｆは、それぞれ、長さ方向Ｌと、厚み方向Ｔとに沿って延びている。長さ方向Ｌは、幅方向Ｗに対して垂直である。厚み方向Ｔは、長さ方向Ｌと幅方向Ｗとのそれぞれに対して垂直である。
【００２７】
積層コンデンサ１の長さ寸法は２．００ｍｍ〜２．１０ｍｍであることが好ましく、厚み寸法は０．７ｍｍ〜１．０ｍｍであることが好ましく、幅寸法は１．２０ｍｍ〜１．４０ｍｍであることが好ましい。
【００２８】
なお、積層コンデンサの長さ寸法、厚み寸法、幅寸法は、ミツトヨ製のマイクロメーターＭＤＣ−２５ＭＸを用いて測定することができる。
【００２９】
積層コンデンサ本体１０は、積層コンデンサ１の機能に応じた適宜のセラミックスからなる。具体的には、積層コンデンサ本体１０を誘電体セラミックスにより形成することができる。誘電体セラミックスの具体例としては、例えば、ＢａＴｉＯ３、ＣａＴｉＯ３、ＳｒＴｉＯ３、ＣａＺｒＯ３などが挙げられる。積層コンデンサ本体１０には、積層コンデンサ１に要求される特性に応じて、例えばＭｎ化合物、Ｍｇ化合物、Ｓｉ化合物、Ｆｅ化合物、Ｃｒ化合物、Ｃｏ化合物、Ｎｉ化合物、Ａｌ化合物、Ｖ化合物、希土類化合物などの副成分が適宜添加されていてもよい。
【００３０】
図４〜図６に示されるように、積層コンデンサ本体１０の内部には、複数の第１の内部電極１１と、複数の第２の内部電極１２とが設けられている。第１の内部電極１１と第２の内部電極１２とは、それぞれ、長さ方向Ｌ及び厚み方向Ｔに沿って設けられている。第１の内部電極１１と第２の内部電極１２とは、幅方向Ｗに沿って交互に間隔を置いて設けられている。幅方向Ｗにおいて隣り合う第１の内部電極１１と第２の内部電極１２とは、セラミック部１０ｇを介して幅方向Ｗにおいて対向している。
【００３１】
図７に示されるように、第１の内部電極１１は、第１及び第２の主面１０ａ、１０ｂのそれぞれに引き出されている。具体的には、第１の内部電極１１は、第１〜第４の引き出し部１１ａ〜１１ｄを有する。第１の引き出し部１１ａは、第１の主面１０ａの長さ方向ＬにおけるＬ１側部分に引き出されている。第２の引き出し部１１ｂは、第１の主面１０ａの長さ方向ＬにおけるＬ２側部分に引き出されている。第３の引き出し部１１ｃは、第２の主面１０ｂの長さ方向ＬにおけるＬ１側部分に引き出されている。第４の引き出し部１１ｄは、第２の主面１０ｂの長さ方向ＬにおけるＬ２側部分に引き出されている。第１の内部電極１１は、第１及び第２の端面１０ｅ、１０ｆから離間している。すなわち、第１の内部電極１１は、第１及び第２の端面１０ｅ、１０ｆには引き出されていない。
【００３２】
図８に示されるように、第２の内部電極１２は、第１及び第２の主面１０ａ、１０ｂのそれぞれに引き出されている。具体的には、第２の内部電極１２は、第１及び第２の引き出し部１２ａ，１２ｂを有する。第１の引き出し部１２ａは、第１の主面１０ａの長さ方向Ｌにおける中央部に引き出されている。第２の引き出し部１２ｂは、第２の主面１０ｂの長さ方向Ｌにおける中央部に引き出されている。第１及び第２の引き出し部１２ａ、１２ｂと、第１〜第４の引き出し部１１ａ〜１１ｄとは、幅方向Ｗにおいて互いに対向しないように設けられている。第２の内部電極１２は、第１及び第２の端面１０ｅ、１０ｆから離間している。すなわち、第２の内部電極１２は、第１及び第２の端面１０ｅ、１０ｆには引き出されていない。
【００３３】
第１及び第２の内部電極１１，１２は、例えば、Ｎｉ、Ｃｕ，Ａｇ，Ｐｄ，Ａｕ，Ａｇ−Ｐｄ合金などの金属等により構成することができる。
【００３４】
図１，図２、図７及び図８に示されるように、第２の主面１０ｂの上には、端子電極１３〜１５が設けられている。本実施形態では、端子電極１３，１４が、それぞれ接地用端子電極（負極端子電極）を構成している。端子電極１５が信号端子電極（正極端子電極）を構成している。
【００３５】
図１に示されるように端子電極１３は、第２の主面１０ｂの長さ方向Ｌにおける第１の端面１０ｅ側（Ｌ１側）部分の上に設けられている。端子電極１３は、第２の主面１０ｂの幅方向Ｗにおける一方側端部から他方側端部に跨がって設けられている。端子電極１３は、第２の主面１０ｂの上から、第１及び第２の側面１０ｃ、１０ｄ並びに第１の端面１０ｅのそれぞれの上に跨がるように設けられている。端子電極１３は、第１の側面１０ｃの上に設けられた部分１３ａと、第２の側面１０ｄの上に設けられた部分１３ｂと、第１の端面１０ｅの上に設けられた部分１３ｃとを有する。端子電極１３は、第１の主面１０ａには至っていない。すなわち、部分１３ａ〜１３ｃは、第１の主面１０ａには至っていない。部分１３ａ〜１３ｃの厚み方向Ｔに沿った長さは、積層コンデンサ本体１０の厚み方向Ｔに沿った長さの１／２未満であることが好ましく、１／３以下であることがより好ましい。
【００３６】
端子電極１３の第２の主面における長さ方向の寸法は、０．３５ｍｍ〜０．４５ｍｍであることが好ましい。
【００３７】
図５及び図７に示されるように、端子電極１３は、第１の内部電極１１に接続されている。端子電極１３は、第１の内部電極１１の第３の引き出し部１１ｃを覆っている。
【００３８】
図１に示されるように、端子電極１４は、第２の主面１０ｂの長さ方向Ｌにおける第２の端面１０ｆ側（Ｌ２側）部分の上に設けられている。端子電極１４は、第２の主面１０ｂの幅方向Ｗにおける一方側端部から他方側端部に跨がって設けられている。端子電極１４は、第２の主面１０ｂの上から、第１及び第２の側面１０ｃ、１０ｄ並びに第２の端面１０ｆのそれぞれの上に跨がるように設けられている。端子電極１４は、第１の側面１０ｃの上に設けられた部分１４ａと、第２の側面１０ｄの上に設けられた部分１４ｂと、第２の端面１０ｆの上に設けられた部分１４ｃとを有する。端子電極１４は、第１の主面１０ａには至っていない。すなわち、部分１４ａ〜１４ｃは、第１の主面１０ａには至っていない。部分１４ａ〜１４ｃの厚み方向Ｔに沿った長さは、積層コンデンサ本体１０の厚み方向Ｔに沿った長さの１／２未満であることが好ましく、１／３以下であることがより好ましい。
端子電極１４の第２の主面における長さ方向の寸法は、０．３５ｍｍ〜０．４５ｍｍであることが好ましい。
【００３９】
図５〜図７に示されるように、端子電極１４は、第１の内部電極１１に接続されている。端子電極１４は、第１の内部電極１１の第４の引き出し部１１ｄを覆っている。
【００４０】
図１に示されるように、端子電極１５は、第２の主面１０ｂの長さ方向Ｌにおいて端子電極１３と端子電極１４との間に位置する部分の上に設けられている。端子電極１５は、第２の主面１０ｂの幅方向Ｗにおける一方側端部から他方側端部に跨がって設けられている。端子電極１５は、端子電極１３，１４とは離間している。端子電極１５は、第２の主面１０ｂの上から、第１及び第２の側面１０ｃ、１０ｄのそれぞれの上に跨がって設けられている。端子電極１５は、第１の側面１０ｃの上に位置する部分１５ａと、第２の側面１０ｄの上に位置する部分１５ｂとを有する。端子電極１５は、第１の主面１０ａには至っていない。すなわち、部分１５ａ、１５ｂの厚み方向Ｔに沿った長さは、積層コンデンサ本体１０の厚み方向Ｔに沿った長さの１／２未満であることが好ましく、１／３以下であることがより好ましい。
【００４１】
端子電極１５の第２の主面における長さ方向の寸法は、０．６３〜０．６７ｍｍであることが好ましい。
【００４２】
図５，６及び図８に示されるように、端子電極１５は、第２の内部電極１２に接続されている。端子電極１５は、第２の内部電極１２の第２の引き出し部１２ｂを覆っている。
【００４３】
なお、端子電極１３、１４、１５の第２の主面における長さ方向の寸法は、ＮＩＫＯＮ製の測定顕微鏡ＭＨ−６０にて２０倍の倍率でコンデンサ本体の第２の主面を確認して測定することができる。
【００４４】
第１の主面１０ａの上には、端子電極１６〜１８が設けられている。本実施形態では、端子電極１６，１７が、それぞれ接地用端子電極を構成している。端子電極１８が信号端子電極を構成している。
【００４５】
図１に示されるように端子電極１６は、第１の主面１０ａの長さ方向Ｌにおける第１の端面１０ｅ側（Ｌ１側）部分の上に設けられている。端子電極１６は、第１の主面１０ａの幅方向Ｗにおける一方側端部から他方側端部に跨がって設けられている。端子電極１６は、第１の主面１０ａの上から、第１及び第２の側面１０ｃ、１０ｄ並びに第１の端面１０ｅのそれぞれの上に跨がるように設けられている。端子電極１６は、第１の側面１０ｃの上に設けられた部分１６ａと、第２の側面１０ｄの上に設けられた部分１６ｂと、第１の端面１０ｅの上に設けられた部分１６ｃとを有する。端子電極１６は、第２の主面１０ｂには至っていない。すなわち、部分１６ａ〜１６ｃは、第２の主面１０ｂには至っていない。部分１６ａ〜１６ｃの厚み方向Ｔに沿った長さは、積層コンデンサ本体１０の厚み方向Ｔに沿った長さの１／２未満であることが好ましく、１／３以下であることがより好ましい。
【００４６】
図５〜図７に示されるように、端子電極１６は、第１の内部電極１１に接続されている。端子電極１６は、第１の内部電極１１の第１の引き出し部１１ａを覆っている。
【００４７】
図１に示されるように端子電極１７は、第１の主面１０ａの長さ方向Ｌにおける第２の端面１０ｆ側（Ｌ２側）部分の上に設けられている。端子電極１７は、第１の主面１０ａの幅方向Ｗにおける一方側端部から他方側端部に跨がって設けられている。端子電極１７は、第１の主面１０ａの上から、第１及び第２の側面１０ｃ、１０ｄ並びに第２の端面１０ｆのそれぞれの上に跨がるように設けられている。端子電極１７は、第１の側面１０ｃの上に設けられた部分１７ａと、第２の側面１０ｄの上に設けられた部分１７ｂと、第２の端面１０ｆの上に設けられた部分１７ｃとを有する。端子電極１７は、第２の主面１０ｂには至っていない。すなわち、部分１７ａ〜１７ｃは、第１の主面１０ａには至っていない。部分１７ａ〜１７ｃの厚み方向Ｔに沿った長さは、積層コンデンサ本体１０の厚み方向Ｔに沿った長さの１／２未満であることが好ましく、１／３以下であることがより好ましい。
【００４８】
図５〜図７に示されるように、端子電極１７は、第１の内部電極１１に接続されている。端子電極１７は、第１の内部電極１１の第２の引き出し部１１ｂを覆っている。
【００４９】
図１に示されるように端子電極１８は、第１の主面１０ａの長さ方向Ｌにおいて端子電極１６と端子電極１７との間に位置する部分の上に設けられている。端子電極１８は、第１の主面１０ａの幅方向Ｗにおける一方側端部から他方側端部に跨がって設けられている。端子電極１８は、端子電極１６，１７とは離間している。端子電極１８、第１の主面１０ａの上から、第１及び第２の側面１０ｃ、１０ｄのそれぞれの上に跨がって設けられている。端子電極１８は、第１の側面１０ｃの上に位置する部分１８ａと、第２の側面１０ｄの上に位置する部分１８ｂとを有する。端子電極１８は、第２の主面１０ｂには至っていない。すなわち、部分１８ａ、１８ｂの厚み方向Ｔに沿った長さは、積層コンデンサ本体１０の厚み方向Ｔに沿った長さの１／２未満であることが好ましく、１／３以下であることがより好ましい。
【００５０】
図５，６及び図８に示されるように、端子電極１８は、第２の内部電極１２に接続されている。端子電極１８は、第２の内部電極１２の第１の引き出し部１２ａを覆っている。
【００５１】
端子電極１３〜１８のそれぞれは、例えば、Ｎｉ、Ｃｕ，Ａｇ，Ｐｄ，Ａｕ，Ｓｎ，Ｃｒ，Ａｇ−Ｐｄ合金等の適宜の金属等により構成することができる。
【００５２】
図１０及び図１１は、本実施形態における積層コンデンサの実装構造体の模式的断面図である。図１０及び図１１に示されるように、積層コンデンサの実装構造体２は、積層コンデンサ１と、実装基板２０とを備えている。積層コンデンサ１は、実装基板２０の実装面２０ａの上に実装されている。実装基板２０は、実装面２０ａに設けられた第１〜第３のランド２１〜２３を有する。
【００５３】
第１のランド２１は、端子電極１３と電気的に接続されている。第１のランド２１は、長さ方向Ｌにおいて、端子電極１３よりも外側（Ｌ１側）にまで延びている。すなわち、第１のランド２１は、平面視において（厚み方向Ｔから視たときに）、積層コンデンサ１の外側に位置する部分を有している。
【００５４】
第２のランド２２は、端子電極１４と電気的に接続されている。第２のランド２２は、長さ方向Ｌにおいて、端子電極１４よりも外側（Ｌ２側）にまで延びている。すなわち、第２のランド２２は、平面視において（厚み方向Ｔから視たときに）、積層コンデンサ１の外側に位置する部分を有している。
【００５５】
第３のランド２３は、端子電極１５と電気的に接続されている。
【００５６】
ランド２１〜２３と、端子電極１３〜１５とは、導電材３０により接合されると共に、電気的に接続されている。導電材３０は、導電性を有するものであれば特に限定されない。導電材３０は、例えば半田により構成することができる。
【００５７】
端子電極は、例えば、導電性ペーストを塗布し、焼き付けることにより形成することができる。その場合、通常、重力や表面張力の影響により、端子電極の幅方向Ｗにおける中央部が最も厚くなる。このため、積層コンデンサを実装する時に、端子電極の幅方向Ｗにおける中央部を支点として、積層コンデンサが幅方向Ｗの一方側又は他方側に傾く。よって、積層コンデンサの実装姿勢がばらつく。積層コンデンサの実装姿勢がばらつくと、実装後の積層コンデンサの特性がばらつく虞がある。
【００５８】
図４〜図６に示されるように、積層コンデンサ１では、端子電極１３〜１５が、それぞれ、第２の主面１０ｂの幅方向ＷにおけるＷ２側部分に最も厚い部分を有する。このため、図１１に示されるように、端子電極１３〜１５のうち、第２の主面１０ｂの上に位置する部分１３ｄ、１４ｃ、１５ｄのＷ２側の最も厚い部分１３ｃ１，１４ｃ１，１５ｃ１と、端子電極１３〜１５のそれぞれのＷ１側端部との合計６点が実装基板２０に接した状態で積層コンデンサ１が実装される。よって、積層コンデンサ１は、安定した実装態様で実装される。積層コンデンサ１の実装姿勢のばらつきを小さくすることができる。従って、実装後の積層コンデンサ１の特性がばらつくことを抑制することができる。  
【００５９】
なお、端子電極１３〜１５の厚みは、積層コンデンサ１の第１の側面１０ｃの表面から幅方向の中央に向かって研磨することによって、端子電極１３〜１５の断面を露出させる。そして、研磨によるダレを除去した後に、断面を顕微鏡を用いて観察することにより、端子電極１３〜１５の厚みを測定することができる。
【００６０】
なお、端子電極１５の幅方向Ｗにおける厚みが最も大きい箇所は、積層コンデンサ１を第１の端面１０ｅまたは第２の端面１０ｆから端子電極１５に向かって研磨して現れる断面の厚みを測定することにより確認できる。
【００６１】
また、第１の端子電極１３の幅方向Ｗにおける厚みが最も大きい箇所は、積層コンデンサ１を第１の端面１０ｅから第１の端子電極１３に向かって研磨して現れる断面の厚みを測定することにより確認できる。
【００６２】
また、第２の端子電極１４の幅方向Ｗにおける厚みが最も大きい箇所は、積層コンデンサ１を第２の端面１０ｆから第２の端子電極１４に向かって研磨して、現れる断面の厚みを測定することにより確認できる。
【００６３】
ところで、実装された積層コンデンサ１の等価直列インダクタンス（ＥＳＬ）を低くする観点からは、カレントループ（ｃｕｒｒｅｎｔ  ｌｏｏｐ）を短くすることが好ましい。このため、引き出し部１１ｃ、１１ｄ、１２ｂの長さ方向Ｌに沿った幅を広くすることが好ましい。しかしながら、引き出し部１１ｃ、１１ｄ、１２ｂの幅を広くすると、端子電極の先端から引き出し部までの距離が短くなるため、引き出し部に水分が侵入しやすくなる。よって、耐湿性が低下する傾向にある。
【００６４】
本発明者らは、鋭意研究の結果、内部電極１２、外部電極１５を正極に接続し、内部電極１１、外部電極１３、１４を負極に接続した場合、正極側においては、端子電極１５の先端から引き出し部１２ｂまでの距離が短いと耐湿性が低下するものの、負極側においては、端子電極１３，１４の先端から引き出し部１１ｃ、１１ｄまでの距離が短くとも耐湿性が低下しにくいことを見出した。本発明者らは、この知見を元に、Ｌ３＞Ｌ１かつＬ３＞Ｌ２とし、正極１２の引き出し部１２ｂの長さ方向Ｌにおける寸法Ｌ３を大きくすることによりＥＳＬを低くしつつ、Ｌ６＞Ｌ４かつＬ７＞Ｌ５とし、端子電極１５の先端から引き出し部１２ｂまでの距離を長くすることにより優れた耐湿性を実現できることに想到した。
【００６５】
すなわち、積層コンデンサ１では、下記の式（１）〜式（４）が満たされているため、積層コンデンサ１の優れた耐湿性を維持しつつ、実装された積層コンデンサ１のＥＳＬを低くすることができる。
【００６６】
Ｌ３＞Ｌ１  ………  （１）
Ｌ３＞Ｌ２  ………  （２）
Ｌ６＞Ｌ４  ………  （３）
Ｌ７＞Ｌ５  ………  （４）
【００６７】
なお、正極１２側においては、端子電極１５の先端から引き出し部１２ｂまでの距離が短いと耐湿性が低下するものの、負極１１側においては、端子電極１３，１４の先端から引き出し部１１ｃ、１１ｄまでの距離が短くとも耐湿性が低下しにくい理由としては、以下の理由が考えられる。積層コンデンサの内部に水が浸入すると、下記式（５）のように、プロトン（Ｈ＋）が発生する。式（５）の反応は、正極側でのみ発生し、負極側では発生しない。正極で発生したプロトンが負極に移動することにより、積層コンデンサの絶縁抵抗（ＩＲ）が低下する。
【００６８】
Ｈ２Ｏ→Ｈ＋＋１／２Ｏ２＋２ｅ−    ………（５）
【００６９】
よって、正極においてプロトンの発生を抑制することができれば絶縁抵抗（ＩＲ）の低下を抑制できるため、積層コンデンサの耐湿性を向上することができる。従って、端子電極１３，１４の先端から引き出し部１１ｃ、１１ｄまでの距離が短く、負極１１に水分が到達しやすくても耐湿性は低下しない。一方、端子電極１５の先端から引き出し部１２ｂまでの距離が短いと正極１２に水分が到達しやすくなるため、耐湿性が低下する。
【００７０】
（実験例１〜４）
上記実施形態に係る積層コンデンサ１と実質的に同様の構成を有する積層コンデンサを以下の条件で３６個ずつ作製した。作製したサンプルを、温度８５℃、湿度８５％ＲＨの環境下で、４Ｖの電圧を５００時間印加した。その後、絶縁抵抗（ＩＲ）を測定した。その結果、ｌｏｇＩＲが１０５．７を下回ったものを不良品として判断し、１０５．７以上であったものを良品として判断した。結果を表１に示す。
【００７１】
積層コンデンサのサイズ：２．０ｍｍ（Ｌ）×１．２５ｍｍ（Ｗ）×０．７ｍｍ（Ｔ）
【００７２】
（設計値）
セラミックス：ＢａＴｉＯ３
容量：４７μＦ
定格電圧：４Ｖ
端子電極の構成：１層目；Ｃｕ焼き付け電極、２層目；Ｎｉめっき膜、３層目；Ｓｎめっき膜
【００７３】
【表１】
2014239259.tif 000003
【００７４】
表１に示す結果から、Ｌ３＞Ｌ１、Ｌ３＞Ｌ２、Ｌ６＞Ｌ４かつＬ７＞Ｌ５とすることにより、低ＥＳＬ化と信頼性向上を両立できる。
【００７５】
ところで、実装基板２０が長さ方向Ｌに沿って撓んだ場合、第２の主面１０ｂと端子電極１３，１４の部分１３ｄ、１４ｄの長さ方向Ｌにおける先端部との接点（例えば図７を参照）に応力が集中する。このため、第２の主面１０ｂと端子電極１３，１４の部分１３ｄ、１４ｄの長さ方向Ｌにおける先端部との接点を起点として積層コンデンサ本体１０にクラックが生じやすい。
【００７６】
積層コンデンサ１では、図９に示されるように、端子電極１３，１４の少なくとも一方の幅方向ＷのおけるＷ２側部分が、長さ方向Ｌの中央側に向かって突出した部分１３ｄ２，１４ｄ２を有する。このため、実装基板２０が長さ方向Ｌに沿って撓んだ際に部分１３ｄ、１４ｄの先端部と第２の主面１０ｂとの接点において積層コンデンサ本体１０に加わる応力が幅方向Ｗにおいて分散される。このため、積層コンデンサ本体１０の一部分に応力が集中しにくい。よって、積層コンデンサ本体１０にクラックが発生し難い。
【００７７】
なお、本実施形態のような端子電極１３〜１５は、例えば、導電性ペーストを塗布した後に、幅方向ＷにおいてＷ２側がＷ１側よりも下側となるように傾斜させてセラミック素体を乾燥することで形成できる。
【００７８】
また、端子電極１５を形成する際に導電性ペーストを塗布する回数よりも、端子電極１３，１４を形成する際に導電性ペーストを塗布する回数を多くすることにより、端子電極１３，１４を端子電極１５よりも厚くすることができる。
【００７９】
なお、端子電極１３〜１５の厚みは、積層セラミックコンデンサの側面から幅方向の中央に向かって、幅が１／２となるまで研磨することによって、断面を露出させる。そして、研磨によるダレを除去した後に、断面を観察することによって測定することができる。
【００８０】
端子電極１５が端子電極１３，１４よりも厚い場合、積層セラミックコンデンサが実装基板に対して略平行になるように実装しやすい。従って、実装基板に実装された積層セラミックコンデンサの、実装基板の法線方向に沿った高さを低くすることができる。
【００８１】
なお、以下の説明において、端子電極１３〜１８を端子電極５０と総称することがある。図２３に示すように、端子電極５０は、焼成電極層５１と、焼成電極層５１の上に設けられたＮｉめっき膜５２と、Ｎｉめっき膜５２の上に設けられたＳｎめっき膜５３との積層体により構成されている。
【００８２】
端子電極１３，１４のめっき膜５２が、端子電極１５のめっき膜５２よりも厚い場合、端子電極１３，１４によるセルフアライメント効果が発揮されるので、端子電極１５の位置を中心に積層セラミックコンデンサが回転しにくく、所望の実装位置からずれにくく、安定して実装することができる。従って、端子電極１３，１４を実装基板のランドに確実に接続することができる。よって、積層セラミックコンデンサは、実装基板に実装後の等価直列インダクタンス（ＥＳＬ）の増加を抑制することができる。
【００８３】
端子電極１５のＮｉめっき膜５２の厚みは、２μｍ以上３μｍ以下であることが好ましく、Ｓｎめっき膜の厚みは、４μｍ以上５μｍ以下であることが好ましい。端子電極１５のめっき膜５２，５３の総厚みは、６μｍ以上８μｍ以下であることが好ましい。
【００８４】
端子電極１３，１４のＮｉめっき膜５２の厚みは、４μｍ以上５μｍ以下であることが好ましく、Ｓｎめっき膜の厚みは、５μｍ以上６μｍ以下であることが好ましい。端子電極１５のめっき膜５２，５３の総厚みは、９μｍ以上１１μｍ以下であることが好ましい。
【００８５】
なお、Ｓｎめっき膜を設ける必要は、必ずしもない。
【００８６】
めっき膜の厚みは、積層セラミックコンデンサの側面を、幅方向に沿って、厚みが１／２となるまで研磨した後に、研磨ダレを除去することにより得られた断面をマイクロスコープで観察することにより測定することができる。
【００８７】
ところで、実装基板２０が幅方向Ｗに沿って撓んだり、リフロー時においては、積層コンデンサ１に応力が加わる。積層コンデンサ１への応力は、コンデンサ本体１０の、端子電極１３，１４の端面１０ｅ、１０ｆ上に位置する部分１３ｃ、１４ｃと端面１０ｅ、１０ｆとが接している部分に集中しやすい。このため、部分１３ｃ、１４ｃと端面１０ｅ、１０ｆとが接している部分からコンデンサ本体１０にクラックが発生しやすい。
【００８８】
積層コンデンサ１では、端子電極１３の第１の端面１０ｅ上に位置する部分１３ｃと、端子電極１４の第２の端面１０ｆの上に位置する部分１４ｃとが、それぞれ、第１の有効部１１Ａと第２の有効部１２Ａとが幅方向Ｗに対向している領域よりも厚み方向Ｔにおける第１の主面１０ａ側に位置している。すなわち、部分１３ｃ、１４ｃは、厚み方向Ｔにおいて、第１の有効部１１Ａと第２の有効部１２Ａとが幅方向Ｗに対向している部分と重なっている。このため、部分１３ｃ、１４ｃと端面１０ｅ、１０ｆとが接している部分からコンデンサ本体１０にクラックが発生し難い。この理由としては、以下の理由が考えられる。
【００８９】
焼成時において、導電性ペースト層の収縮量は、セラミックグリーンシートの収縮量よりも大きい。このため、単位体積当たりにおいて導電性ペースト層が多く存在する領域における圧縮応力が相対的に大きくなり、単位面積当たりにおいて導電性ペースト層の存在割合が低い領域における圧縮応力が相対的に小さくなる。具体的には、厚み方向Ｔにおいて、引き出し部１１ｃ、１１ｄ、１２ｂが存在している領域における圧縮応力は相対的に小さく、厚み方向Ｔにおいて、第１及び第２の有効部１１Ａ，１２Ａが存在している領域における圧縮応力は相対的に大きい。よって、例えば、部分１３ｃ、１４ｃと端面１０ｅ、１０ｆとが接している部分が厚み方向Ｔにおいて、引き出し部１１ｃ、１１ｄ、１２ｂが存在している領域に位置していると、部分１３ｃ、１４ｃと端面１０ｅ、１０ｆとが接している部分に引張応力が生じやすくなるため、クラックが発生しやすくなる。それに対して、積層コンデンサ１のように、部分１３ｃ、１４ｃと端面１０ｅ、１０ｆとが接している部分が厚み方向Ｔにおいて、第１の有効部１１Ａと第２の有効部１２Ａとが幅方向Ｗに対向している、大きな圧縮応力を有する領域に位置していると、部分１３ｃ、１４ｃと端面１０ｅ、１０ｆとが接している部分に引張応力が生じ難い。従って、クラックが発生し難い。
【００９０】
なお、部分１３ｃ、部分１４ｃと、有効部１１Ａ、１２Ａとの位置関係は、積層セラミックコンデンサ１を第１の側面または第２の側面から幅方向に研磨することによって現れる断面をＮＩＫＯＮ製のＭＭ-６０を用いて、２０倍の倍率で観察することによって確認することができる。
【００９１】
なお、部分１３ｃ、部分１４ｃのＴ方向に沿った長さは、０．１２ｍｍ以上０．２０ｍｍ以下が好ましい。
【００９２】
また、第１の内部電極１１の第３の引き出し部１１ｃから第１の端面１０ｅまでの寸法および第１の内部電極１１の第４の引き出し部１１ｄから第２の端面１０ｆまでの寸法は、０．０４ｍｍ以上０．０８ｍｍ以下であることが好ましい。
【００９３】
以下、本発明の好ましい実施形態の他の例について説明する。以下の説明において、上記第１の実施形態と実質的に共通の機能を有する部材を共通の符号で参照し、説明を省略する。
【００９４】
（第２の実施形態）
図１２及び図１３は第２の実施形態における積層コンデンサの実装構造体の模式的断面図である。積層コンデンサ１では、第２の主面１０ｂと、第１及び第２の端面１０ｅ、１０ｆとが凹面になり、第１及び第２の側面１０ｃ、１０ｄが凸面となっている。具体的には、実装面２０ａと対向している第２の主面１０ｂは、長さ方向Ｌにおける端から中央に向かって第１の主面１０ａ側に凹んでおり、かつ、幅方向Ｗにおける端から中央に向かって第１の主面１０ａ側に凹んでいる。
【００９５】
このため、例えば、端子電極１３〜１５が全て同じ厚みであれば、長さ方向Ｌにおける中央に位置する端子電極１５とランド２３との間の距離が、端子電極１３とランド２１との間の距離や、端子電極１４とランド２２との間の距離に比べて長くなる。よって、端子電極１５とランド２３との間が確実に接続されなかったり、電気抵抗が高くなったりする虞がある。
【００９６】
本実施形態の積層コンデンサでは、端子電極１５の幅方向Ｗにおける厚みが最も大きい箇所が、第１及び第２の端子電極１３，１４のそれぞれの幅方向Ｗにおける厚みが最も大きい箇所よりも厚い。このため、端子電極１５とランド２３との間の距離が短い。よって、端子電極１５とランド２３とを確実に接続でき、かつ、端子電極１５とランド２３との間の電気抵抗を低くすることができる。すなわち、積層コンデンサ１は、優れた実装性を有する。
【００９７】
（第３の実施形態）
図１４は、第３の実施形態における積層コンデンサの模式的斜視図である。図１５〜図１８は、第３の実施形態における積層コンデンサの模式的断面図である。
【００９８】
第１の実施形態では、端子電極１３〜１５に加え、第１の主面１０ａ側に端子電極１６〜１８が設けられている例について説明した。但し、本発明は、この構成に限定されない。
【００９９】
例えば、図１４〜図１８に示すように、端子電極として、第２の主面１０ｂ側に端子電極１３〜１５の３つの端子電極のみが設けられていてもよい。
【０１００】
積層セラミックコンデンサ１の上面である第１の主面１０ａは、長さ方向Ｌの稜線部３ａ，３ｂの角部が丸みがつけられるように研磨されている。稜線部３ａ、３ｂの曲率半径は、７０μｍ以下であることが好ましく、３０μｍ以上７０μｍ以下であることがより好ましい。
【０１０１】
未焼成のセラミック素体の実装面２０ａ側の部分がホルダ（図示せず）によって保持された状態で、稜線部３ａ，３ｂが所定時間にわたって曲率半径が約７０μｍになるまでバレル研磨される。その後、更に、サンドブラスト研磨を行ってもよい。
【０１０２】
ここで、バレル研磨およびサンドブラスト研磨の研磨条件を決定する方法は、特に限定されない。セラミック素体のサンプルを作製し、以下の方法で曲率半径の測定を行ってもよい。曲率半径の測定器としては、ＫＥＹＥＮＣＥデジタルマイクロスコープＶＨＸシリーズを用いることができる。
【０１０３】
サンプルの実装面（第２の主面１０ｂ）側の部分を樹脂で固める。その後、稜線部３ａ，３ｂを所定時間にわたってバレル研磨やサンドブラスト研磨する。
【０１０４】
次に、研磨された稜線部３ａ，３ｂを測定器を観察し、稜線部の始点と終点とを指定する。その後、始点と終点の間の中央点を指定する。
【０１０５】
次に、始点と中央点と終点とを通る円を作画し、その円の半径を曲率半径（Ｒ量）として算出する。
【０１０６】
（実験例）
本実施形態と実質的に同様の構成を有する積層セラミックコンデンサを作製した。次に、作製したサンプルの吸着エラーおよび欠け割れの発生の有無を確認する実験を行った。
【０１０７】
なお、サンプルとして作製した積層セラミックコンデンサでは、長さ方向Ｌの寸法が２．００ｍｍ以上２．１０ｍｍ以下であり、高さＴ方向の寸法が０．７ｍｍ以上１．０ｍｍ以下であり、幅Ｗ方向の寸法が１．２０ｍｍ以上１．４０ｍｍ以下であった。
【０１０８】
吸着エラーの評価は、積層セラミックコンデンサを吸着ノズルにより吸着させ、落下した数をカウントすることにより行った。吸着エラーの評価数は、各曲率半径について１００００個とした。結果を表２に示す。
【０１０９】
また、欠け割れの有無の評価は、積層セラミックコンデンサを吸着ノズルにより吸着させることにより生じた欠けや割れが発生した数をカウントすることにより行った。欠け割れの評価数は、各曲率半径について１００個とした。結果を表２に示す。
【０１１０】
【表２】
2014239259.tif 000004
【０１１１】
表２によれば、Ｒ量が２０μｍ以上７０μｍ以下では、吸着エラーが生じなかった。一方、Ｒ量が８０μｍの場合は５個の吸着エラーが発生し、９０μｍの場合は７個の吸着エラーが発生した。
【０１１２】
また、表２によれば、Ｒ量が３０μｍ以上９０μｍ以下では、欠け割れが生じなかった。一方、Ｒ量が２０μｍの場合、欠け割れが５個発生した。
【０１１３】
したがって、Ｒ量が３０μｍ以上７０μｍ以下とすると、吸着エラーや欠け割れの発生を回避することができる
【０１１４】
（第４の実施形態）
図１９は、第４の実施形態における積層コンデンサの模式的斜視図である。図２０は、第４の実施形態における積層コンデンサの第２の側面の模式的正面図である。図２１は、第４の実施形態における積層コンデンサの実装構造体の模式的断面図である。図２２は、端子電極を形成する工程を説明するための模式的断面図である。
【０１１５】
実装基板が幅方向Ｗに沿って撓むと、積層コンデンサ１に応力が加わる。積層コンデンサ１への応力は、コンデンサ本体１０の、信号端子電極１５の側面１０ｃ、１０ｄの上に位置する部分１５ａの先端部と接している部分に集中しやすい。このため、コンデンサ本体１０の、信号端子電極１５の側面１０ｃ、１０ｄの上に位置する部分１５ａの先端部と接している部分からコンデンサ本体１０にクラックが発生しやすい。
【０１１６】
図１９及び図２１に示すように、積層コンデンサ１では、部分１５ａの先端部が第１の主面１０ａ側に向かって延びる複数の凸部１５ａ１，１５ａ２を有する。このため、実装基板が撓んだときにコンデンサ本体１０に加わる応力は、凸部１５ａ１，１５ａ２が位置する複数の部分に分散される。よって、コンデンサ本体１０の一カ所に大きな応力が加わることを抑制することができる。その結果、コンデンサ本体１０にクラックが生じることを効果的に抑制することができる。
【０１１７】
コンデンサ本体１０にクラックが生じることをより効果的に抑制する観点からは、幅方向Ｗから視た際に、凸部１５ａ１，１５ａ２の端辺が曲線状であることが好ましい。
【０１１８】
なお、部分１５ａ、１５ｂの先端部が第１の主面１０ａ側に向かって延びる複数の凸部１５ａ１，１５ａ２を有する端子電極１５は、例えば、以下の要領で製造することができる。図２２に示すように、例えば、ゴム等の弾性体からなる基盤４０の表面４０ａに開口する溝４１〜４３に端子電極１３〜１５を形成するための導電性ペースト４５を満たしておく。その状態で、コンデンサ本体１０を基盤４０の表面４０ａに押しつけることにより、端子電極１３〜１５を形成することができる。このときのコンデンサ本体１０の表面４０ａに対する押しつけ量を少なくすることにより、複数の凸部１５ａ１，１５ａ２を有する端子電極１５を形成することができる。
【０１１９】
なお、凸部１５ａ１，１５ａ２は、ＮＩＫＯＮ製の測定顕微鏡ＭＭ−６０にて２０倍の倍率でコンデンサ本体の側面１０ｃまたは１０ｄを観察して測定することができる。
【０１２０】
（第５の実施形態）
図２４は、第５の実施形態における積層セラミックコンデンサの模式的断面図である。
【０１２１】
図２４に示されるように、接地用端子電極１３は、第１の内部電極１１に接続されている。接地用端子電極１３は、第１の内部電極１１の引き出し部１１ｃを覆っている。接地用端子電極１３のうち、第２の主面１０ｂ上に位置し、引き出し部１１ｃを覆っている部分１３ｄは、長さ方向Ｌの外側（Ｌ１側及びＬ２側のそれぞれ）に向かって薄くなっている。
【０１２２】
接地用端子電極１４は、第１の内部電極１１に接続されている。接地用端子電極１４は、第１の内部電極１１の引き出し部１１ｄを覆っている。接地用端子電極１４のうち、第２の主面１０ｂ上に位置し、引き出し部１１ｄを覆っている部分１４ｄは、長さ方向Ｌの外側（Ｌ１側及びＬ２側のそれぞれ）に向かって薄くなっている。
【０１２３】
積層コンデンサ１では、内部電極１１の引き出し部１１ｃ、１１ｄは、端子電極１３，１４のうち、最も厚く、水分に対するシール性の優れた部分と長さ方向Ｌにおいて重なっている。このため、内部電極１１に水分が侵入しにくい。従って、積層コンデンサ１は、優れた耐湿性を有する。
【０１２４】
内部電極１１の引き出し部１１ｃ、１１ｄと、端子電極１３，１４のうち、最も厚く、水分に対するシール性の優れた部分とが長さ方向Ｌにおいて重なるように引き出し部１１ｃ、１１ｄを設けるためには、引き出し部１１ｃ、１１ｄを、ある程度長さ方向Ｌにおける内側に配する必要がある。その場合、特許文献１に記載のように、引き出し部の外側端辺と有効部の外側端辺とが直線状に位置するように内部電極を設けると、内部電極の対向面積が小さくなる。従って、特許文献１に記載のコンデンサにおいて耐湿性を向上しようとすると、大きな容量が確保できないという問題が生じる。
【０１２５】
それに対して、積層コンデンサ１では、有効部１１Ａは、引き出し部１１ｃよりも長さ方向Ｌの外側（Ｌ１側）にまで至るように設けられており、かつ、引き出し部１１ｄよりも長さ方向Ｌの外側（Ｌ２側）にまで至るように設けられている。このため、有効部１１Ａが大面積である。従って、積層コンデンサ１では、第１の内部電極１１と第２の内部電極１２との対向面積が大きい。よって、積層コンデンサ１の容量が大きい。以上のように、積層コンデンサ１は、大きな容量を有し、且つ優れた耐湿性を有している。
【０１２６】
具体的には、接地用端子電極１３、１４、信号端子電極１５が設けられたコンデンサ本体１０の長さ寸法が２．００ｍｍ〜２．１０ｍｍ、厚み寸法が０．７ｍｍ〜１．０ｍｍ、幅寸法は１．２０ｍｍ〜１．４０ｍｍのときに４７．０〜４８．０μＦの静電容量を得ることができる。
【０１２７】
なお、有効部１１Ａの、引き出し部１１ｃよりも長さ方向の外側に至る部分において、長さ方向Ｌと厚み方向Ｔが直交する箇所が面取りされており、有効部１１ＡのＬ１側の先端部から、引き出し部１１ｃにおけるＬ１側の端部までの長さが４０μｍ〜６０μｍであることが好ましい。有効部１１Ａの、引き出し部１１ｄよりも長さ方向Ｌの外側に至る部分において、長さ方向Ｌと厚み方向Ｔが直交する箇所が面取りされており、有効部１１ＡのＬ２側の先端部から、引き出し部１１ｄにおけるＬ１側の端部までの長さが４０μｍ〜６０μｍであることが好ましい。
【０１２８】
有効部１１ＡのＬ１側の先端部から、引き出し部１１ｃにおけるＬ１側の端部までの長さと有効部１１ＡのＬ２側の先端部から、引き出し部１１ｄにおけるＬ１側の端部までの長さは、積層コンデンサ１の第１の側面１０ｃまたは第２の側面１０ｄから積層コンデンサ１の中央部に向かって研磨し、それにより表れた内部電極をＮＩＫＯＮ製のＭＭ−６０にて２０倍の倍率で観察することによって測定することができる。
【０１２９】
なお、コンデンサ本体の長さ寸法、厚み寸法、幅寸法は、ミツトヨ製のマイクロメーターＭＤＣ−２５ＭＸを用いて測定することができる。また、静電容量は、アジレントテクノロジー製の測定器ＨＰ４２６８Ａにて１２０Ｈｚ０．５Ｖｒｍｓの条件下で測定することができる。
【０１３０】
（第６の実施形態）
図２５は、第６の実施形態における積層セラミックコンデンサの模式的断面図である。
【０１３１】
ところで、積層コンデンサの耐湿性は、内部電極の有効部への侵入のしやすさに左右される。内部電極の有効部に水分が侵入しやすいと積層コンデンサの耐湿性は悪くなる。このため、積層コンデンサの耐湿性をよくするためには、内部電極の有効部に水分が侵入しにくくする必要がある。有効部に水分が侵入しにくくする方法としては、例えば、引き出し部の長さを長くすることが考えられる。しかしながら、引き出し部の長さを長くすると有効部の面積が小さくなるため、容量が小さくなる傾向にある。
【０１３２】
積層コンデンサ１では、第１及び第２の有効部１１Ａ，１２Ａが、それぞれ、引き出し部１１ｃ、１１ｄ、１２ｂの最も第１の主面１０ａ側に位置する部分よりも第２の主面１０ｂ側に位置する部分を有する。このため、引き出し部１１ｃ、１１ｄ、１２ｂの長さを確保して耐湿性の劣化を抑制しつつ、第１の有効部１１Ａと第２の有効部１２Ａとの対向面積を大きくできるので、容量を大きくすることができる。
【０１３３】
具体的には、図２５及び図２６に示されるように、第１の有効部１１Ａは、厚み方向Ｔから視た際に、長さ方向Ｌにおいて引き出し部１１ｃ、１１ｄ、１２ｂが設けられていない領域において、第２の主面１０ｂ側に突出する第１の突出部１１Ａ１，１１Ａ２を含む。第２の有効部１２Ａは、厚み方向Ｔから視た際に、長さ方向Ｌにおいて引き出し部１１ｃ、１１ｄ、１２ｂが設けられていない領域において、第２の主面１０ｂ側に突出する第２の突出部１２Ａ１，１２Ａ２を含む。幅方向Ｗにおいて、第１の突出部１１Ａ１と第２の突出部１２Ａ１とが対向している。幅方向Ｗにおいて、第１の突出部１１Ａ２と第２の突出部１２Ａ２とが対向している。このため、第１の突出部１１Ａ１，１１Ａ２及び第２の突出部１２Ａ１，１２Ａ２が設けられた分、容量が大きくされている。しかしながら、引き出し部１１ｃ、１１ｄ、１２ｂの長さは、第１の突出部１１Ａ１，１１Ａ２及び第２の突出部１２Ａ１，１２Ａ２が設けられていないときと同様である。従って、耐湿性は劣化しない。
【０１３４】
なお、第１の突出部１１Ａ１，１１Ａ２、第２の突出部１２Ａ１，１２Ａ２のＴ方向に沿った長さは０．００３ｍｍ以上０．００７ｍｍ以下が好ましい。  
【０１３５】
なお、第１及び第２の有効部１１Ａ，１２Ａの形状は、積層セラミックコンデンサ１を第１の側面または第２の側面から幅方向に研磨することによって現れる第１及び第２の有効部１１Ａ，１２ＡをＮＩＫＯＮ製のＭＭ−６０にて、２０倍の倍率で観察することによって確認することができる。
【０１３６】
（第７の実施形態）
図２７及び図２８は、第７の実施形態における積層セラミックコンデンサの模式的断面図である。
【０１３７】
図２７及び図２８に示すように、有効部１１Ａ，１２Ａと第２の主面１０ｂとの間の距離をＧ１とし、有効部１１Ａ，１２Ａと第１の主面１０ａとの間の距離をＧ２とする。本実施形態では、Ｇ１が、Ｇ２よりも小さい。このため、積層コンデンサ本体１０の第１の主面１０ａや、第１の主面１０ａに隣接する稜線部及び角部等に対して衝撃が加わったときにも割れや欠けが生じ難い。従って、積層セラミックコンデンサ１の信頼性を向上することができる。
【０１３８】
なお、Ｇ１は０．０４９ｍｍ以上０．０５５ｍｍ以下であり、Ｇ２は０．０５６ｍｍ以上０．０６３ｍｍ以下であることが好ましい。
【０１３９】
（第８の実施形態）
図２９は、第８の実施形態における積層セラミックコンデンサの模式的裏面図である。図２９に示すように、引き出し部１２ｂの長さ方向Ｌに沿った寸法は、第２の主面１０ｂの幅方向Ｗにおける中央において最も大きくなり、幅方向Ｗの外側にいくに従って小さくなる。このため、等価直列インダクタンス（ＥＳＬ）が均一になると共に、等価直列インダクタンス（ＥＳＬ）が低減される。なお、引き出し部１２ｂの長さ方向Ｌに沿った寸法は、第２の主面１０ｂの幅方向Ｗにおける中央と外側端とで、例えば４０μｍ程度異なっていてもよい。
【０１４０】
引き出し部１１ｃは、引き出し部１１ｃのＷ方向における中央から第１の端面１０ｅまでの寸法が最も小さくなり、引き出し部１１ｃのＷ方向における先端から第１の端面１０ｅまでの寸法が最も大きくなる。また、引き出し部１１ｄは、引き出し部１１ｄのＷ方向における中央から第２の端面１０ｆまでの寸法が最も小さくなり、引き出し部１１ｄのＷ方向における先端から第２の端面１０ｆまでの寸法が最も大きくなる。このため、セラミック素体１０の厚み方向Ｗにおける外層部にクラックが発生し難い。
【０１４１】
なお、引き出し部１１ｃのＷ方向における中央から第１の端面１０ｅまでの寸法および引き出し部１１ｄのＷ方向における中央から第２の端面１０ｆまでの寸法は、０．０８５ｍｍ以上０．０９７ｍｍ以下が好ましく、引き出し部１１ｃのＷ方向における先端から第１の端面１０ｅまでの寸法および引き出し部１１ｄのＷ方向における先端から第２の端面１０ｆまでの寸法は、０．０９８ｍｍ以上０．１４０ｍｍ以下が好ましい。
【０１４２】
（第９の実施形態）
図３０は、第９の実施形態における積層コンデンサの実装構造体の模式的断面図である。なお、本実施形態において、図１〜図９を第１の実施形態と共通に参照する。
【０１４３】
本実施形態では、図１及び図２に示す部分１５ａ、１５ｂの積層コンデンサ本体１０の稜線部における長さ方向Ｌに沿った長さが、図９に示す部分１５ｃの長さ方向Ｌに沿った長さよりも長い。同様に、図１及び図２に示す部分１３ａ、１３ｂの積層コンデンサ本体１０の稜線部における長さ方向Ｌに沿った長さが、図９に示す部分１３ｄの長さ方向Ｌに沿った長さよりも長い。図１及び図２に示す部分１４ａ、１４ｂの積層コンデンサ本体１０の稜線部における長さ方向Ｌに沿った長さが、図９に示す部分１４ｄの長さ方向Ｌに沿った長さよりも長い。このため、例えば、部分１５ｃ、１３ｄ、１４ｄの長さ方向Ｌに沿った寸法が短い図３１に示す場合と比較して、接合材３０を構成しているはんだの濡れ上がり量を増加させることができる。従って、積層セラミックコンデンサの実装基板２０に対する強い固着力を確保しつつ、積層セラミックコンデンサ及び接合材３０の占める総面積を小さくすることができる。
【符号の説明】
【０１４４】
１  積層コンデンサ
２  実装構造体
１０  積層コンデンサ本体
１０ａ  第１の主面
１０ｂ  第２の主面
１０ｃ  第１の側面
１０ｄ  第２の側面
１０ｅ  第１の端面
１０ｆ  第２の端面
１０ｇ  セラミック部
１１  第１の内部電極
１２  第２の内部電極
１１ａ〜１１ｄ，１２ａ，１２ｂ  引き出し部
１３〜１８  端子電極
２０  実装基板
２０ａ  実装面
２１  第１のランド
２２  第２のランド
２１  第３のランド
３０  導電材
４０  基盤
４１〜４３  溝
【図１】
2014239259.tif 000005
【図２】
2014239259.tif 000006
【図３】
2014239259.tif 000007
【図４】
2014239259.tif 000008
【図５】
2014239259.tif 000009
【図６】
2014239259.tif 000010
【図７】
2014239259.tif 000011
【図８】
2014239259.tif 000012
【図９】
2014239259.tif 000013
【図１０】
2014239259.tif 000014
【図１１】
2014239259.tif 000015
【図１２】
2014239259.tif 000016
【図１３】
2014239259.tif 000017
【図１４】
2014239259.tif 000018
【図１５】
2014239259.tif 000019
【図１６】
2014239259.tif 000020
【図１７】
2014239259.tif 000021
【図１８】
2014239259.tif 000022
【図１９】
2014239259.tif 000023
【図２０】
2014239259.tif 000024
【図２１】
2014239259.tif 000025
【図２２】
2014239259.tif 000026
【図２３】
2014239259.tif 000027
【図２４】
2014239259.tif 000028
【図２５】
2014239259.tif 000029
【図２６】
2014239259.tif 000030
【図２７】
2014239259.tif 000031
【図２８】
2014239259.tif 000032
【図２９】
2014239259.tif 000033
【図３０】
2014239259.tif 000034
【図３１】
2014239259.tif 000035